ВОДНЫЕ СУСПЕНЗИИ МАТЕРИАЛОВ, СОДЕРЖАЩИХ КАРБОНАТ КАЛЬЦИЯ, ОБРАЗУЮЩИЕ МАЛО ОТЛОЖЕНИЙ

1. Применение, по меньшей мере, одного анионно-заряженного гребенчатого полимера в качестве препятствующего отложениям агента в водной суспензии, содержащей материал, содержащий карбонат кальция,
при этом, по меньшей мере, один анионно-заряженный гребенчатый полимер имеет удельный заряд от -10 Кл/г до -250 Кл/г при рН=8, и
при этом электропроводность суспензии, содержащей, по меньшей мере, один анионно-заряженный гребенчатый полимер, составляет менее 500 мкСм/см при 25˚С.
2. Применение по п. 1, в котором, по меньшей мере, один анионно-заряженный гребенчатый полимер имеет удельный заряд от -10 Кл/г до -200 Кл/г при рН=8, предпочтительно, от -10 Кл/г до -150 Кл/г при рН=8, более предпочтительно, от -10 Кл/г до -135 Кл/г при рН=8, наиболее предпочтительно, от -10 Кл/г до -100 Кл/г.
3. Применение по п. 1 или 2, в котором содержащий карбонат кальция материал представляет собой молотый карбонат кальция, осажденный карбонат кальция или их смесь.
50
4. Применение по п. 1 или 2, в котором содержащий карбонат кальция материал характеризуется весовым медианным размером частиц d от 0,1 до 100 мкм, от 0,25 до 50 мкм или от 0,3 до 5 мкм, предпочтительно, от 0,4 до 3,0 мкм.
5. Применение по п. 1 или 2, в котором суспензия характеризуется содержанием твердой фазы от 45 до 82 вес.%, предпочтительно, от 60 до 78 вес.%, более предпочтительно, от 70 до 78 вес.% относительно общего веса водной суспензии.
6. Применение по п. 1 или 2, в котором по меньшей мере, один анионно-заряженный гребенчатый полимер включает структурные звенья формулы (I),
1
2
3
4
5
6
где R, R, R, R, R и R независимо друг от друга выбраны из водорода или алкильных групп, предпочтительно, состоящих из 1-40 атомов углерода,
Х обозначает отрицательно заряженную функциональную группу,
Y обозначает функциональную мостиковую группу, которая независимо выбрана из группы, состоящей из простого эфира, сложного эфира и амидных групп,
Z обозначает положительно заряженную функциональную группу,
7
8
R и R независимо друг от друга выбраны из водорода или алкильных групп, состоящих из 1-4 атомов углерода,
9
R выбрана из водорода или алкильных групп, состоящих из 1-40 атомов углерода,
a, b, c и d - целые числа от 5 до 150, по меньшей мере, одно из чисел a, b, c и d имеет величину больше 0, и
n, m и о выбраны так, что анионно-заряженный полимер имеет удельный заряд от -10 Кл/г до -250 Кл/г при рН=8.
7. Применение по п. 1 или 2, в котором суспензия содержит, по меньшей мере, один анионно-заряженный гребенчатый полимер в количестве от 0,01 до 10 вес.% относительно общего веса твердой фазы в суспензии, предпочтительно, от 0,05 до 5 вес.%, более предпочтительно, от 0,1 до 3 вес.%, еще более предпочтительно, от 0,2 до 2,0 вес.%, наиболее предпочтительно, от 0,25 до 1,5 вес.% или от 0,5 до 1,25 вес.%.
8. Применение по п. 1 или 2, в котором вязкость по Брукфилду суспензии, содержащей, по меньшей мере, один анионно-заряженный гребенчатый полимер, составляет от 25 до 5000 мПа·с при 20˚С, предпочтительно, от 50 до 2000 мПа·с при 20˚С, более предпочтительно, от 80 до 1000 мПа·с при 20˚С, наиболее предпочтительно, от 100 до 700 мПа·с при 20˚С.
9. Применение по п. 1 или 2, в котором электропроводность суспензии, содержащей, по меньшей мере, один анионно-заряженный гребенчатый полимер, составляет от 50 до 500 мкСм/см при 25˚С, предпочтительно, от 70 до 300 мкСм/см при 25˚С, более предпочтительно, от 80 до 250 мкСм/см при 25˚С, наиболее предпочтительно, от 100 до 200 мкСм/см при 25˚С.
10. Применение по п. 1 или 2, в котором суспензия образует меньшее количество отложений на электропроводной поверхности по сравнению с суспензией, не содержащей анионно-заряженного гребенчатого полимера, но характеризующейся таким же содержанием твердой фазы и вязкостью, когда суспензия контактирует, по меньшей мере, с двумя электропроводными поверхностями, обладающими различными электродными потенциалами, или подвергается действию постоянного электрического поля в течение одинакового периода времени.
11. Применение по п. 10, в котором суспензия образует отложения на электропроводной поверхности в количестве, которое составляет менее 10 вес.%, предпочтительно, менее 5 вес.%, более предпочтительно, менее 2 вес.%, наиболее предпочтительно, менее 1 вес.% количества отложений, образуемых суспензией, не содержащей анионно-заряженного гребенчатого полимера, но характеризующейся таким же содержанием твердой фазы и вязкостью, когда суспензия контактирует, по меньшей мере, с двумя электропроводными поверхностями, обладающими различными электродными потенциалами, или подвергается действию постоянного электрического поля в течение одинакового периода времени.
12. Применение по п. 1 или 2, в котором суспензия не образует каких-либо отложений на электропроводной поверхности, когда суспензия контактирует, по меньшей мере, с двумя электропроводными поверхностями, обладающими различными электродными потенциалами, или подвергается действию постоянного электрического поля.
13. Применение по п. 11, в котором напряжение постоянного тока указанного электрического поля составляет от 1 до 50 мВ, и/или сила тока составляет от 0,1 до 250 мА.
14. Применение по п. 1 или 2, в котором суспензия не содержит добавки с удельным зарядом более -250 Кл/г при рН=8.
15. Водная суспензия, снижающая образование отложений и/или коррозию, содержащая
материал, содержащий карбонат кальция, и,
по меньшей мере, один анионно-заряженный гребенчатый полимер,
при этом анионно-заряженный гребенчатый полимер имеет удельный заряд от -10 Кл/г до -250 Кл/г при рН=8, и
при этом, вязкость суспензии по Брукфилду составляет от 25 до 5000 мПа·с при 20˚С, и электропроводность суспензии составляет менее 500 мкСм/см при 25˚С.
16. Водная суспензия, снижающая образование отложений и/или коррозию по п. 15, в которой, по меньшей мере, один анионно-заряженный гребенчатый полимер присутствует в количестве от 0,01 до 10 вес.% относительно общего веса твердой фазы в суспензии, предпочтительно, от 0,05 до 5 вес.%, более предпочтительно, от 0,1 до 3,0 вес.%, еще более предпочтительно, от 0,2 до 2,0 вес.%, наиболее предпочтительно, от 0,25 до 1,5 вес.% или от 0,5 до 1,25 вес.%
17. Водная суспензия, снижающая образование отложений и/или коррозию по п. 15 или 16, при этом водная суспензия характеризуется содержанием твердой фазы от 45 до 82 вес.%, предпочтительно, от 60 до 78 вес.%, более предпочтительно, от 70 до 78 вес.% относительно общего веса водной суспензии.
18. Способ производства водной суспензии, снижающей образование отложений и/или коррозию, включающий следующие стадии:
а) обеспечение материала, содержащего карбонат кальция,
b) обеспечение воды,
с) обеспечение, по меньшей мере, одного анионно-заряженного гребенчатого полимера, при этом, по меньшей мере, один анионно-заряженный гребенчатый полимер имеет удельный заряд от -10 Кл/г до -250 Кл/г при рН=8, и
d) приведение содержащего карбонат кальция материала стадии а) в контакт с водой стадии b)
е) приведение полимера стадии с) в контакт с содержащим карбонат кальция материалом до и/или во время и/или после стадии d),
при этом, по меньшей мере, один анионно-заряженный гребенчатый полимер добавляют в таком количестве, чтобы электропроводность полученной суспензии составляла менее 500 мкСм/см при 25˚С.
19. Способ производства содержащих карбонат кальция композицитных частиц, включающий стадии а)-е) способа по п. 18 и дополнительную стадию f) сушки полученной на стадии е) суспензии.
20. Способ по п. 18 или 19, в котором, по меньшей мере, один анионно-заряженный гребенчатый полимер добавляют в таком количестве, чтобы полученная водная суспензия характеризовалась вязкостью по Брукфилду от 25 до 5000 мПа·с при 20˚С.
21. Способ по п. 18 или 19, в котором, по меньшей мере, один анионно-заряженный гребенчатый полимер присутствует в количестве от 0,01 до 10 вес.% относительно общего веса твердой фазы в суспензии, предпочтительно, от 0,05 до 5,0 вес.%, более предпочтительно, от 0,1 до 3,0 вес.%, еще более предпочтительно, от 0,2 до 2,0 вес.%, наиболее предпочтительно, от 0,25 до 1,5 вес.% или от 0,5 до 1,25 вес.%.
22. Способ по п. 18 или 19, в котором водная суспензия характеризуется содержанием твердой фазы от 45 до 82 вес.%, предпочтительно, от 60 до 78 вес.%, более предпочтительно, от 70 до 78 вес.% относительно общего веса водной суспензии.
23. Применение суспензии, снижающей образование отложений и/или коррозию, по любому из пп. 15-17 в составе бумаги, пластмассы, краски и/или в сельском хозяйстве.